(57)【要約】      （修正有）【課題】光沢が適度に制御され、良好な発色を行うことができ、かつ、低温定着性、耐ホットオフセット性に優れたトナーを提供する。【解決手段】バインダー樹脂、顔料、及び、無機微粒子を含有するトナーであって、該無機微粒子は、吸油量５０〜６００ｍＬ/１００ｇ、ＢＥＴ表面積が５０〜１０００ｍ２/ｇ、平均粒子径が０．５〜５．０μｍ、含有量が０．２〜２０重量％であり、該バインダーは融点１８０〜２８０℃の結晶性ポリエステルとガラス転移温度３０〜８０℃の非結晶ポリエステル樹脂とからなる混合樹脂である。【選択図】なし【特許請求の範囲】
【請求項１】
バインダー樹脂、顔料、及び、無機微粒子を含有するトナーであって、前記無機微粒子は
、平均粒子径が０．５〜５．０μｍであり、含有量が０．２〜２０重量％であることを特
徴とするトナー。
【請求項２】
無機微粒子は、吸油量が５０〜６００ｍＬ／１００ｇであることを特徴とする請求項１記
載のトナー。
【請求項３】
無機微粒子は、ＢＥＴ法により測定した表面積が、５０〜１０００ｍ２／ｇであることを
特徴とする請求項１又は２記載のトナー。
【請求項４】
無機微粒子は、シリカからなることを特徴とする請求項１、２又は３記載のトナー。
【請求項５】
バインダー樹脂は、ポリエステル樹脂であることを特徴とする請求項１、２、３又は４記
載のトナー。
【請求項６】
バインダー樹脂は、融点が１８０〜２８０℃である結晶性ポリエステルとガラス転移温度
が３０〜８０℃である非結晶性ポリエステルとからなる混合樹脂であることを特徴とする
請求項１、２、３又は４記載のトナー。
【発明の詳細な説明】
【技術分野】
【０００１】
本発明は、光沢が適度に制御され、良好な発色を行うことができ、かつ、低温定着性、耐
ホットオフセット性に優れたトナーに関する。
【背景技術】
【０００２】
電子写真等において静電荷像を現像する方式として、乾式現像方式が多用されている。乾
式現像方式において、通常、トナーはキャリアと呼ばれる鉄粉、ガラスビーズ等との摩擦
によって帯電し、これが感光体上の静電潜像に電気的引力によって付着し、次に用紙上に
転写され、加熱ローラ等によって定着されて永久可視像となる。
【０００３】
この熱定着ローラ法において、消費電力等の経済性を向上させるため、及び、複写速度を
上げるため、より低温で定着可能なトナーが求められている。しかし、低温定着性を改善
しようとすると、トナーの一部が熱定着ローラ表面に付着し、それが紙に再転写するとい
ったオフセット現象が起こりやすくなる。
【０００４】
これに対して、従来は、例えばポリエステル系トナーでは、３官能以上の多官能モノマー
を共重合することによってポリマー内に化学的架橋構造を形成させ、耐高温オフセット性
を保持させることが行われていた。しかし近年では、架橋構造を有するポリエステルの配
合量を減らし、定着成分である低分子量のポリエステルの比率を上げることで、樹脂の溶
融粘度を低下させ、トナーの低温定着性を向上させる傾向にある。
【０００５】
このように、トナーの低温定着性を改善する方法として樹脂の溶融粘度を低下させる方法
が採られた場合、得られる画像は極めて光沢の高いものとなる。しかし、ビジネスで用い
られる画像においては、光沢が高すぎるとギラツキ感がでてしまうことから、光沢が低い
、いわゆる艶消し調の画像が好まれる。とりわけ黒色は、もともと黒色単色で複写機、プ
リンター用のトナーとして用いられてきたこともあって、特に艶消し調であることが求め
られている。
【０００６】
光沢を抑えて艶消し調の画像が得られるトナーとしては、例えば、特許文献１に、粘着樹
脂中に平均粒子径が４０μｍ以上３００μｍ以下の無機白色粒子を０．２〜２０重量％含
有する乾式トナーが開示されている。このトナーは、低温定着性、耐ブロッキング性に優
れ、定着画像の光沢が低いとされている。しかしながら、実際には、通常用いられるトナ
ーの平均粒子径が５〜１５μｍであるところ、４０〜３００μｍもの無機白色粒子を混合
しようとすると、予め３本ロールやバンバリミキサーで粒子を解砕することが必要となる
。このように解砕された粒子の粒径分布は極めて広いものとなり、大粒子は脱落したりし
て定着性に重大な悪影響を及ぼす一方、小粒子は実質的に何らの光沢の低減効果を発揮し
ない。この解砕された粒子の粒径分布は、混練条件によって変化するため、この方法によ
り光沢を制御することは非常に難しいと言わざるを得なかった。
【０００７】
また、特許文献２には、少なくとも黒色を含む複数色のトナーを用いて異なった色のトナ
ー像を重ねることによる多色画像形成と、黒色トナーのみを用いたモノクロ画像形成の両
者が可能な画像形成装置を用い、かつ各色トナーの画像上の最大転写量が４×１０−３〜
８×１０−３ｋｇ／ｍ２の範囲である画像形成方法において、多色印刷時の黒色トナーの
最大転写量における画像光沢度をＧＫＣ、多色印刷時の有彩色トナーの最大転写量におけ
る画像光沢度をＧＣＣ、モノクロ印刷時の黒色トナーの最大転写量における画像光沢度を
ＧＫＭとしたときに、４≦ＧＫＣ≦２５（％）、５≦ＧＣＣ≦３０（％）、１≦ＧＫＭ≦
１０（％）、０．５≦ＧＫＣ／ＧＣＣ≦０．９０．１≦ＧＫＭ／ＧＫＣ≦０．７ＧＫＭ≦
ＧＫＣ≦ＧＣＣのの関係が成り立つ画像形成方法が開示されている。これは、具体的には
、バインダー樹脂と非相溶性の樹脂を、該バインダー樹脂１００重量部に対して１〜１０
重量部添加することにより、黒色トナーの光沢を低下させ、多色画像に対しては黒色部の
光沢度を抑制し、画像全体としてバランスとれた見やすい画像を提供するとともに、モノ
クロ画像についてはユーザーに好まれる艶消し 画像を与える画像形成方法であるとされ
る。しかしながら、特許文献２の比較例１では、サブレジンを添加したにもかかわらず、
光沢を抑えることができていない。これは定着時の線速を遅くしているためと考えられる
ことから、トナー自身による艶消し効果というよりも、むしろトナーの画像上の転写量を
制御する手段により光沢が抑えられているものと考えられる。これは、比較例３において
、サブレジンを添加しない場合にも、黒色トナーのみの光沢は充分低下しているからも明
らかである。であるとすると、特許文献２にも、光沢を抑えた艶消し調の画像が得られる
トナーについては何ら開示されていないといえる。
【０００８】
また、特許文献３には、架橋されていない部分と架橋された部分を含む低温溶融、低光沢
トナー樹脂組成物であって、前記架橋された部分が、高密度に架橋された微細ゲル粒子に
より主に構成され、前記微細ゲル粒子がトナー樹脂の約２０〜約４５重量％の量で含まれ
るトナー樹脂組成物が開示されている。これは、バインダー樹脂中に微細ゲル粒子を含有
させることにより、得られる画像の光沢を低下させるというものである。しかしながら、
微細ゲル粒子の含有量と耐高温オフセット性との間には相関があることから、実際には定
着性へ影響を与えず光沢を低下させることはできなかった。
【０００９】
【特許文献１】特開昭６１−１１７５６６号公報
【特許文献２】特開２００１−１１７２７７号公報
【特許文献３】特開平６−１３０７２２号公報
【発明の開示】
【発明が解決しようとする課題】
【００１０】
本発明は、上記現状に鑑み、光沢が適度に制御され、良好な発色を行うことができ、かつ
、低温定着性、耐ホットオフセット性に優れたトナーを提供することを目的とする。
【課題を解決するための手段】
【００１１】
本発明は、バインダー樹脂、顔料、及び、無機微粒子を含有するトナーであって、前記無
機微粒子は、平均粒子径が０．５〜５．０μｍであり、含有量が０．２〜２０重量％であ
るトナーである。
以下に本発明を詳述する。
【００１２】
本発明のトナーは、無機微粒子を含有する。本発明者らは、鋭意検討の結果、一定の粒子
径を有する無機微粒子を一定量配合することにより、低温定着性、耐ホットオフセット性
を損なうことなく、光沢が適度に制御され、良好な発色のトナーが得られることを見出し
、本発明を完成するに至った。
【００１３】
上記無機微粒子は、粒子径の下限が０．５μｍ、上限が５．０μｍである。０．５μｍ未
満であると、トナーの平均粒子径に対して小さすぎるため、光沢を抑制する効果が充分に
得られない。５．０μｍを超えると、トナーの平均粒子径に対して大きすぎるため、トナ
ーの製造工程において脱落してしまったり、トナーの低温定着性や耐ホットオフセット性
を悪化させたりする。好ましい下限は０．６μｍ、好ましい上限は４．０μｍである。
【００１４】
上記無機微粒子は、吸油量の好ましい下限が５０ｍＬ／１００ｇ、好ましい上限が６００
ｍＬ／１００ｇである。５０ｍＬ／１００ｇ未満であると、バインダー樹脂との極性の差
が大きすぎるため、無機微粒子をバインダー樹脂中に均一に分散させることができないこ
とがある。６００ｍＬ／１００ｇを超えると、得られるトナーの粘度が上昇し、低温定着
性が悪化することがある。より好ましい下限は８０ｍＬ／１００ｇ、より好ましい上限は
４５０ｍＬ／１００ｇである。
【００１５】
上記無機微粒子は、ＢＥＴ法により測定した表面積の好ましい下限が５０ｍ２／ｇ、好ま
しい上限が１０００ｍ２／ｇである。５０ｍ２／ｇ未満であると、得られるトナーの透明
性が劣り発色が悪化することがあり、１０００ｍ２／ｇを超えると、無機微粒子をバイン
ダー樹脂中に均一に分散させることができないことがある。より好ましい下限は１００ｍ
２／ｇ、より好ましい上限は８００ｍ２／ｇである。
【００１６】
上記無機微粒子としては特に限定されず、シリカ、アルミナ、酸化チタン、チタン酸バリ
ウム、チタン酸マグネシウム、チタン酸カルシウム、チタン酸ストロンチウム、酸化亜鉛
、酸化スズ、ケイ砂、クレー、雲母、ケイ灰石、ケイソウ土、酸化クロム、酸化セリウム
、ペンガラ、三酸化アンチモン、酸化マグネシウム、酸化ジルコニウム、硫酸パリウム、
炭酸バリウム、炭酸カルシウム、炭化ケイ素、窒化ケイ素からなるもの等が挙げられる。
なかでも、トナーの透明性を阻害することがなく、良好な発色のトナーが得られることか
らシリカからなるものが好適である。
【００１７】
本発明のトナーにおける上記無機微粒子の配合量の下限は０．２重量％、上限は２０重量
％である。０．２重量％未満であると、充分な光沢抑制効果が得られず、２０重量％を超
えると、得られるトナーの低温定着性、耐ホットオフセット性が劣る。好ましい下限は０
．５重量％、好ましい上限は１５重量％である。
【００１８】
本発明のトナーのバインダー樹脂としては特に限定されず、スチレン、エチレン、メチル
メタアクリレート、ノルマルブチルメタアクリレート、２−エチルヘキシルメタアクリレ
ート、塩化ビニル、アクリロニトリル、α−メチルスチレン、２−ビニルピリジン、ブタ
ジエン、ブチルアクリレート、プロピレン等の各ビニル系モノマーの単独重合体又はこれ
らの共重合体；ポリエステル等の通常トナー用のバインダー樹脂として用いられるものな
らばいずれも用いることができる。とりわけ、低温定着性に優れる一方で、高光沢となり
やすいポリエステル樹脂を用いた場合には、特に高い効果が得られる。
【００１９】
上記バインダー樹脂として用いることのできるポリエステルとしては、通常トナーにおい
てバインダー樹脂として用いられるものを使用することができる。なかでも、融点が１８
０〜２８０℃である結晶性ポリエステルとガラス転移温度が３０〜８０℃である非結晶性
ポリエステルとの混合樹脂を用いた場合には、低温定着性や保存性に優れ、良好な耐オフ
セット性を有するトナーを得ることができる。これは、このような混合樹脂を用いた場合
には、高融点の結晶性ポリマー中の結晶成分同士が非結晶性ポリエステル中で物理的架橋
構造を形成し、一方、高融点の結晶性ポリマー中の非結晶成分と非結晶性ポリエステルと
が絡まり合って、一種のネットワーク構造を形成しており、このようなネットワーク構造
が形成されることによって、高温での粘度低下が少なく、低温定着性や保存性を低下させ
ることなく、良好な耐オフセット性が発現することができるためと考えられる。
なお、本明細書において、結晶性ポリエステルとは、示差走査熱量計により示差熱を測定
したときに、鋭く明瞭な融点ピークを示し、結晶化度が１０％を超えるポリエステルを意
味し、非結晶性ポリエステルとは、示差走査熱量計により示差熱を測定したときに、鋭く
明瞭な融点ピークを示さず、結晶化度が１０％以下であるポリエステルを意味する。
【００２０】
上記結晶性ポリエステルは、ジカルボン酸とジオールとを縮重合させることにより得るこ
とができる。
上記ジカルボン酸としては、例えば、ｏ−フタル酸、テレフタル酸、イソフタル酸、コハ
ク酸、アジピン酸、セバシン酸、アゼライン酸、オクチルコハク酸、シクロヘキサンジカ
ルボン酸、ナフタレンジカルボン酸、フマル酸、マレイン酸、イタコン酸、デカメチレン
カルボン酸、これらの無水物及び低級アルキルエステル等が挙げられる。なかでも、結晶
性を付与するために、テレフタル酸、ナフタレンジカルボン酸、及び、これらの無水物及
び低級アルキルエステルが好適に用いられる。
【００２１】
上記ジオールとしては、例えば、エチレングリコール、１，３−プロパンジオール、１，
４−ブタンジオール、ジエチレングリコール、１，５−ペンタンジオール、１，６−ヘキ
サンジオール、ジプロピレングリコール、トリエチレングリコール、テトラエチレングリ
コール、１，２−プロパンジオール、１，３−ブタンジオール、２，３−ブタンジオール
、ネオペンチルグリコール（２，２−ジメチルプロパン−１，３−ジオール）、１，２−
ヘキサンジオール、２，５−ヘキサンジオール、２−メチル−２，４−ペンタンジオール
、３−メチル−１，３−ペンタンジオール、２−エチル−１，３−ヘキサンジオール等の
脂肪族ジオール類；２，２−ビス（４−ヒドロキシシクロヘキシル）プロパン、２，２−
ビス（４−ヒドロキシシクロヘキシル）プロパンのアルキレンオキサイド付加物、１，４
−シクロヘキサンジオール、１，４−シクロヘキサンジメタノール等の脂環族ジオール類
等が挙げられる。
【００２２】
上記結晶性ポリエステルとしては、なかでも、ポリブチレンテレフタレート（ＰＢＴ）、
ポリエチレンテレフタレート（ＰＥＴ）が好適である。
ポリブチレンテレフタレート（ＰＢＴ）は、結晶化速度が速く、結晶化度も高いことから
、これを用いて得られるトナーは耐オフセット性に優れる。また、非結晶性ポリエステル
との相溶性にも優れることから、これを用いて得られるトナーは低温定着性に優れたもの
となる。
ポリエチレンテレフタレート（ＰＥＴ）は、結晶融点が高いことから、これを用いて得ら
れるトナーは特に高温での耐オフセット性に優れる。なお、ポリエチレンテレフタレート
（ＰＥＴ）は、ポリブチレンテレフタレート（ＰＢＴ）よりも結晶化速度、結晶化度の点
で劣るものの、結晶核剤を添加することによりこれらの点を改善することも可能である。
これらの結晶性ポリエステルは単独で用いてもよく、２種以上を併用してもよい。
【００２３】
上記非結晶性ポリエステルは、ジカルボン酸とジオールとを縮重合させることにより得る
ことができる。
非結晶性ポリエステルのガラス転移温度は、テレフタル酸等の芳香族ジカルボン酸はガラ
ス転移温度を向上させる働きがあり、セバシン酸やアジピン酸等の長鎖の脂肪族ジカルボ
ン酸はガラス転移温度を低下させる働きがあるのでこれらのジカルボン酸を適宜組み合わ
せることにより目的のガラス転移温度を達成することができる。しかし、芳香族ジカルボ
ン酸と長鎖の脂肪族ジカルボン酸とを適宜組み合わせることによって目的のガラス転移温
度を達成することができたとしても、軟化温度が高くなりすぎる傾向がある。
そこで、上記非結晶性ポリエステルは、屈曲した分子構造を分子鎖中に導入できる２価の
屈曲モノマー又は分岐鎖を有する２価のモノマーのいずれかを少なくとも含有する多価カ
ルボン酸と多価アルコールを含むモノマー混合物を重合させてなることが好ましい。
これら２価の屈曲モノマーや分岐鎖を有する２価のモノマーを含有するモノマー混合物を
重合してなるポリマーは、目的のガラス転移温度と低い軟化温度をより容易に両立させる
ことができ、結晶化を効果的に抑制することができる。
【００２４】
上記２価の屈曲モノマーとしては、オルト位又はメタ位がカルボキシル基で置換された芳
香族ジカルボン酸、オルト位又はメタ位がヒドロキシル基で置換された芳香族ジオール、
非対称位置にカルボキシル基を有する多環芳香族ジカルボン酸、非対称位置にヒドロキシ
ル基を有する多環芳香族ジオール等ポリマーの分子鎖に屈曲した分子構造を導入できるモ
ノマーであればジカルボン酸やジオールに限定されず、例えば、ジカルボン酸の無水物や
低級エステル、モノヒドロキシモノカルボン酸等であってもよく、例えば、無水フタル酸
、ｏ−フタル酸、イソフタル酸、１，４−ナフタレンジカルボン酸、２，７−ナフタレン
ジカルボン酸等のジカルボン酸及びこれらの無水物や低級エステル；サリチル酸、３−ヒ
ドロキシ−２−ナフタレンカルボン酸等のモノヒドロキシモノカルボン酸；カテコール、
１，４−シクロヘキサンジメタノール等のジオールが挙げられる。
【００２５】
また、分岐鎖を有する２価のモノマーは、分岐鎖の立体障害によりポリマーの結晶化を効
果的に抑制する。結晶化を効果的に抑制できる分岐鎖を有するモノマーとしては、分岐ア
ルキル鎖を有する脂肪族ジオールや、分岐アルキル鎖を有する脂環式ジオール等が挙げら
れる。なお、脂環式ジオールとしては、複数の脂環式ジオールが分岐アルキレン鎖により
連結された脂環式ジオールが好ましい。
上記分岐鎖を有する２価のモノマーとしては特に限定されず、例えば、１，２−プロパン
ジオール、１，３−ブタンジオール、２，３−ブタンジオール、ネオペンチルグリコール
（２，２‐ジメチルプロパン−１，３−ジオール）、１，２−ヘキサンジオール、２，５
−ヘキサンジオール、２−メチル−２，４−ペンタンジオール、３−メチル−１，３−ペ
ンタンジオール、２−エチルー１，３−ヘキサンジオール、２−ブチル−２−エチル−１
，３−プロパンジオール、２，４−ジエチル−１，５−ペンタンジオール等の脂肪族ジオ
ール；２，２−ビス（４−ヒドロキシシクロヘキシル）プロパン、２，２−ビス（４−ヒ
ドロキシシクロヘキシル）プロパンのアルキレンオキサイド付加物等の脂環族ジオール類
等が挙げられる。
なかでも、テレフタル酸、ネオペンチルグリコール、並びに、エチレングリコール及び／
又は１，４−ブタンジオールを主成分とするモノマー混合物を重合してなる非結晶性ポリ
エステルは、低温定着性、透明性に優れることから好適である。
【００２６】
上記非結晶性ポリエステルは、平均分子量の異なる２種の非結晶性ポリエステルを含有す
ることが好ましい。非結晶性ポリエステルの溶融粘度はその分子量により決まる。上記非
結晶性ポリエステルとして分子量の小さなものを用いれば、トナーの溶融粘度が低くなる
ことから優れた低温定着性が得られる。しかしながら、分子量の小さな非結晶性ポリエス
テルを用いると、耐高温オフセット性、保存安定性に劣るほか、上記結晶性ポリエステル
との混練も困難になる。
【００２７】
上記重量平均分子量の異なる２種の非結晶性ポリエステルの組み合わせとしては、平均分
子量の小さなものとして重量平均分子量が３０００〜２万である非結晶性ポリエステルを
、平均分子量の大きなものとして重量平均分子量が２万〜３０万である非結晶性ポリエス
テルを用いる。
平均分子量の小さな非結晶性ポリエステルの重量平均分子量が３０００未満であると、ト
ナー用ポリエステル系樹脂組成物の強度が低くなることにより、トナーの耐久性が不充分
となり、２万を超えると、優れた低温定着性を発現することができない。より好ましい上
限は８０００である。
平均分子量の大きな非結晶性ポリエステルの重量平均分子量が２万未満であると、得られ
るトナーの耐高温オフセット性、保存安定性及び結晶性ポリエステルとの混練性が不充分
となり、３０万を超えると、トナーの低温定着性が不充分となる。より好ましい下限は３
万、より好ましい上限は２０万である。
【００２８】
重量平均分子量が３０００〜２万である非結晶性ポリエステルと重量平均分子量が３万〜
３０万である非結晶性ポリエステルとの配合比としては、重量平均分子量が３０００〜２
万である非結晶性ポリエステルが４０〜９０重量％に対して、重量平均分子量が３万〜３
０万である非結晶性ポリエステルが１０〜６０重量％であることが好ましい。重量平均分
子量が３０００〜２万である非結晶性ポリエステルの配合量が４０重量％未満であると、
トナーの低温定着性が不充分となることがあり、９０重量％を超えると、トナーの耐高温
オフセット性、保存安定性及び結晶性ポリエステルとの混練性が不充分となることがある
。
【００２９】
上記結晶性ポリエステルと上記非結晶性ポリエステルとを併用する場合、上記結晶性ポリ
エステルと上記非結晶性ポリエステルとは相溶するものであることが好ましい。上記結晶
性ポリエステルと上記非結晶性ポリエステルとが相溶することによって、上記トナー用ポ
リエステル系樹脂組成物は無色透明となり、良好な発色を行うことができるカラートナー
用ポリエステル系樹脂組成物として好適に用いることができ、また、高い樹脂強度を有し
ているので、耐高温オフセット性に優れたトナー用ポリエステル系樹脂組成物として好適
に用いることができる。
なお、上記相溶とは、上記結晶性ポリエステルと上記非結晶性ポリエステルとが、均一に
混和する状態をいい、これらは、完全に相溶しても、また一部が相溶してもよい。
【００３０】
本発明のトナーに用いる顔料としては特に限定されず、例えば、ファーネスブラック、ラ
ンプブラック、サーマルブラック、アセチレンブラック、チャンネルブラック等のカーボ
ンブラック；アニリンブラック、フタロシアニンブルー、キノリンイエローランプブラッ
ク、ローダミン−Ｂ、アゾ系顔料、ペリレン系顔料、ペリノン系顔料、アントラキノン系
顔料、ジオキサジン系顔料、イソインドリン系顔料、イソインドリノン系顔料、スレン系
顔料、インジコ系顔料、キノフタロン、ジケトピロロピロール、キナクリドン等が挙げら
れる。
本発明のトナーにおける上記顔料の配合量の好ましい下限は、バインダー樹脂１００重量
部に対して１重量部、好ましい上限は１０重量部である。
【００３１】
本発明のトナーは、本発明の目的を阻害しない範囲において、ワックス、離型剤、電荷制
御剤、磁性体、ゴム状ポリマー、キャリア、クリーニング性向上剤等の従来公知の添加剤
を含有してもよい。
【００３２】
本発明のトナーの粒径としては特に限定されないが、通常は５〜１０μｍ程度のものが用
いられる。５μｍ以下である場合には特に高い画質が得られる。
本発明のトナーの含水分量としては特に限定されないが、好ましい下限は０．０１重量％
、好ましい上限は０．２重量％である。０．０１重量％未満であると、製造上の問題から
製造が困難となり、０．２重量％を超えると、充分な帯電安定性が得られないことがある
。
本発明のトナーの安息角としては特に限定されないが、２３℃、湿度６０％における安息
角の好ましい下限は１度、好ましい上限は３０度である。１度未満であると、トナーのハ
ンドリングが困難となることがあり、３０度を超えると、トナーの流動性が不足すること
がある。なお、上記トナーの安息角は、例えば、パウダーテスター（例えば、ホソカワミ
クロン社製ＰＴ−Ｎ型等）等により測定することができる。
【００３３】
本発明のトナーを製造する方法としては特に限定されず、例えば、上記バインダー樹脂に
無機微粒子、顔料、必要に応じて添加する添加剤を加え、２軸押出機等で混練し、圧延、
冷却後、粗粉砕、微粉砕を行う方法等が挙げられる。
【００３４】
本発明のトナーは、光沢を適度に制御することができ、透明性を阻害することがないこと
から良好な発色ができる。また、無機微粒子の平均粒子径と含有量とを限定したことによ
り、トナーの最も基本的な性能である低温定着性、耐ホットオフセット性にも優れる。
【発明の効果】
【００３５】
本発明によれば、光沢が適度に制御され、良好な発色を行うことができ、かつ、低温定着
性、耐ホットオフセット性に優れたトナーを提供することができる。
【発明を実施するための最良の形態】
【００３６】
以下に実施例を掲げて本発明を更に詳しく説明するが、本発明はこれら実施例のみに限定
されるものではない。
【００３７】
（実施例１）
バインダー樹脂として、融点が２３０℃である結晶性ポリエステル１０重量％、ガラス転
移温度が５５℃である非結晶性ポリエステル９０重量％からなるポリエステル混合樹脂８
６重量％に、シリカからなる無機微粒子（平均粒子径３．０μｍ、吸油量３２５ｍＬ／１
００ｇ、比表面積３００ｍ２／ｇ）６重量％、カルナバワックス３重量％、荷電制御剤（
Ｓ−３４：オリエント化学社製）１重量％、及びカーボンブラック５重量％を加え、ヘン
シェルミキサーで充分に混合した後、二軸押出機を用いて１２０℃で溶融混合し、冷却、
粗粉砕した。その後、ジェットミル（ラボジェット：日本ニューマチック社製）で微粉砕
して、平均粒子径約１０μmのトナー粉末を得た。更に、このトナー粉末を分級機（ＭＤ
Ｓ−２：ニホンニューマチック社製）で分級して、平均粒子径約９μmのトナー微粉末を
得た。このトナー微粉末１００重量部に、疎水性シリカ（Ｒ９７２：日本アエロジル社製
）１．０重量部を均一に混合（外添）してトナーを製造した。
【００３８】
（実施例２）
トナー粉末の製造において、シリカからなる無機微粒子の配合量を６重量％から１４重量
％に変更した以外は実施例１と同様の方法によりトナーを得た。
【００３９】
（実施例３）
トナー粉末の製造において、シリカからなる無機微粒子（平均粒子径３．０μｍ、吸油量
３２５ｍＬ／１００ｇ、比表面積３００ｍ２／ｇ）の代わりに、シリカからなる無機微粒
子（平均粒子径３．０μｍ、吸油量５００ｍＬ／１００ｇ、比表面積６００ｍ２／ｇ）を
用いた以外は実施例１と同様の方法によりトナーを得た。
【００４０】
（比較例１）
トナー粉末の製造において、シリカからなる無機微粒子を添加しなかった以外は実施例１
と同様の方法によりトナーを得た。
【００４１】
（比較例２）
トナーの製造に於いて、シリカからなる無機微粒子の配合量を６重量％から２５重量％に
変更した以外は実施例１と同様の方法によりトナーを得た。
【００４２】
（比較例３）
トナーの製造に於いて、シリカからなる無機微粒子（平均粒子径３．０μｍ、吸油量３２
５ｍＬ／１００ｇ、比表面積３００ｍ２／ｇ）の代わりに、シリカからなる無機微粒子（
平均粒子径１０μｍ、吸油量３００ｍＬ／１００ｇ、比表面積３００ｍ２／ｇ）を用いた
以外は実施例１と同様の方法によりトナーを得た。
【００４３】
（評価）
実施例１〜３及び比較例１〜３で製造したトナーについて、以下の方法により評価を行っ
た。
結果を表１に示した。
【００４４】
（光沢度の評価）
トナー６．５重量部を、フェライト系キャリア９３．５重量部と混合し現像剤を作製した
。電子写真複写機としてコニカ社製のＵＢＩＸ４１６０ＡＦを用いて、Ａ４の紙に１００
％濃度黒画像を、定着温度１８０℃で定着させた画像を用いて光沢度の測定を行った。測
定は、１枚につき任意の３点で行い、３点の平均値を１枚の画像の値とした。なお、光沢
度は、光沢度計（日本電色工業社製）により、入射角度６０度により計測した。一般にギ
ラツキが少ないとして市場で受け入れられている画像は光沢度１０％未満を示しているこ
とから、光沢度が１０％未満である場合には充分に艶消し調であるといえる。
【００４５】
（高温オフセット温度及び低温オフセット温度の測定）
トナー６．５重量部は、フェライト系キャリア９３．５重量部と混合し現像剤を作製した
。電子写真複写機としてコニカ社製のＵＢＩＸ４１６０ＡＦを熱定着機ローラの設定温度
が最大２５０℃まで変えられるように改造したものを用いた。
熱定着ローラの設定温度を段階的に変化させて、各設定温度の熱定着ローラによって未定
着トナー像を転写紙に定着させた複写物を得た。
得られた複写物の余白部分や定着画像がトナーにより汚されているか否かを観察し、汚れ
が生じない温度領域を非オフセット温度領域とした。また、非オフセット温度領域の最大
値を高温オフセット温度とし、最小値を低温オフセット温度とした。
【００４６】
（最低定着温度の測定）
高温オフセット温度及び低温オフセット温度の測定と同様にして、電子写真複写機の熱定
着ローラの設定温度を段階的に変えて複写を行い、余白部分や定着画像にかぶりが発生す
ることなく余白部分や定着画像がトナーにより汚されておらず、得られた複写物の定着画
像をタイプライター用砂消しゴムで擦ったとき、定着画像の濃度の低下が１０％未満であ
る場合を定着良好と判定し、定着良好が得られる最低温度を求めた。なお、画像の濃度は
マクベス光度計を用いて測定した。
【００４７】
【表１】
2005308890.tif 000002
【産業上の利用可能性】
【００４８】
本発明によれば、光沢が適度に制御され、良好な発色を行うことができ、かつ、低温定着
性、耐ホットオフセット性に優れたトナーを提供することができる。